(57)【特許請求の範囲】
【請求項１】
水溶性ポリマーおよび水分散性ポリマーから選ばれる少なくとも１種のポリマーを含有する溶液で繊維を処理した後に乾燥させ、前記繊維の表面に前記ポリマーの被膜を形成する工程と、
前記ポリマーの被膜を有する繊維を、平均一次粒子径（Ｄ50）が１ｎｍ以上４００ｎｍ以下の範囲の酸化タングステン微粒子および酸化タングステン複合材微粒子から選ばれる少なくとも１種の微粒子からなる光触媒粒子を含有する分散液で処理した後に乾燥させ、前記繊維の表面に前記ポリマーの被膜を介して前記光触媒粒子を固着させる工程とを具備し、
前記ポリマーは、下記の式（１）で表される２−メタクリルオキシエチルホスホリルコリン化合物１０〜９０ｍｏｌ％と、下記の式（２）で表されるカチオン性ビニル化合物９０〜１０ｍｏｌ％とからなる単量体組成物を重合してなり、重量平均分子量が１万以上１００万以下の範囲のカチオン性ポリマーであることを特徴とする繊維表面への光触媒粒子の固着方法。
【化１】
0005441255.tif 000006
【化２】
0005441255.tif 000007
【請求項２】
請求項１記載の繊維表面への光触媒粒子の固着方法において、
前記ポリマーは下記の式（３）で表されるカチオン性ポリマーであることを特徴とする繊維表面への光触媒粒子の固着方法。
【化３】
0005441255.tif 000008
【請求項３】
請求項１または請求項２記載の繊維表面への光触媒粒子の固着方法において、
前記ポリマー被膜の形成工程は、前記ポリマーを含有する溶液に前記繊維を浸漬させた後に水洗浄する工程と、前記繊維を８０℃以上１８０℃以下の範囲の温度で乾燥させる工程とを備えることを特徴とする繊維表面への光触媒粒子の固着方法。
【請求項４】
請求項１ないし請求項３のいずれか１項記載の繊維表面への光触媒粒子の固着方法において、
前記光触媒粒子を含有する分散液のｐＨが２以上６．５以下の範囲であることを特徴とする繊維表面への光触媒粒子の固着方法。
【請求項５】
請求項１ないし請求項４のいずれか１項記載の繊維表面への光触媒粒子の固着方法において、
前記光触媒粒子を含有する分散液は、分散媒として水のみを含むことを特徴とする繊維表面への光触媒粒子の固着方法。
【請求項６】
請求項１ないし請求項５のいずれか１項記載の繊維表面への光触媒粒子の固着方法において、
前記光触媒粒子の固着工程は、前記光触媒粒子を含有する分散液に前記繊維を浸漬させた後に水洗浄する工程と、前記繊維を乾燥させる工程とを備えることを特徴とする繊維表面への光触媒粒子の固着方法。
【請求項７】
請求項１ないし請求項６のいずれか１項記載の繊維表面への光触媒粒子の固着方法において、
さらに、前記光触媒粒子を固着させた繊維に加熱圧着処理を施す工程を具備することを特徴とする繊維表面への光触媒粒子の固着方法。
【発明の詳細な説明】
【技術分野】
【０００１】
本発明は繊維表面への光触媒粒子の固着方法に関する。
【背景技術】
【０００２】
従来から繊維や繊維製品に防汚性能、抗菌・除菌性能、消臭性能等を付与するために、繊維の表面に金属酸化物粒子等から光触媒粒子を固着させることが行われている。繊維表面への光触媒粒子の固着方法としては、光触媒粒子と固着剤等とを含む溶液に浸漬した後に乾燥させ、固着剤の繊維への付着力と光触媒粒子の保持力によって、光触媒粒子を繊維の表面に固着させる方法が知られている。
【０００３】
特許文献１には、ポリカチオンの水溶液に光触媒粒子と有機系バインダとを分散させた処理液に繊維を浸漬した後に乾燥させることによって、繊維の表面にポリカチオンと光触媒粒子とを付着させることが記載されている。ここでは光触媒粒子として酸化チタン粒子が用いられている。特許文献２には、カチオン性ポリマーを含有する酸性水溶液に銀抗菌剤微粒子、光触媒チタン微粒子、鉱物微粒子等の機能性微粒子を配合し、機能性微粒子をカチオン性ポリマーで包む前処理を行った後に、機能性微粒子の濃度を調整した水性スラリーとし、この水性スラリーに繊維を浸漬することによって、カチオン性ポリマーで包み込まれた機能性微粒子を繊維に固着させる方法が記載されている。
【０００４】
有機系バインダを含む処理液を用いて繊維表面に光触媒粒子を固着させた場合、光触媒粒子は有機系バインダで覆われてしまう。光触媒粒子の性能は露出した表面積に応じて発揮されるため、有機系バインダで覆われた光触媒粒子ではその性能を十分に発揮させることができない。カチオン性ポリマーの酸性水溶液に光触媒粒子を配合した処理液を用いた場合にも、光触媒粒子はカチオン性ポリマーで包まれてしまうため、その性能を十分に発揮させることはできない。また、光触媒としての酸化チタンは一般に紫外線で励起されるため、紫外線の少ない屋内等では十分な光触媒性能を得ることができない。
【０００５】
一方、可視光応答型の光触媒粒子として酸化タングステン系微粒子が知られている。光触媒粒子としての酸化タングステン系微粒子の性能は、一般に比表面積が大きく、粒子径が小さい方が高くなる。特許文献３にはＢＥＴ比表面積が１．５〜８２０ｍ2／ｇの範囲（平均粒子径が１〜５４８ｎｍの範囲）の酸化タングステン粉末からなる可視光応答型光触媒粉末が記載されている。このような酸化タングステン系微粒子を有機系バインダやカチオン性ポリマー等を含む水溶液に添加した処理液を用いた場合には、特に酸化タングステン系微粒子が有機系バインダやカチオン性ポリマーに覆われやすくなるため、酸化タングステン系微粒子が有する光触媒性能を十分に発揮させることができない。
【０００６】
カチオン性ポリマーは酸性の水溶液中でプラスの電位を持つため、一般的に水溶液中でマイナスの電位を有する繊維の表面に吸着しやすく、繊維表面への処理剤として優れた特性を有している。ただし、酸化タングステン系微粒子は酸性の水溶液中でゼータ電位がマイナスとなるため、このような酸化タングステン系微粒子をカチオン性ポリマーを含む酸性水溶液に添加すると、水溶液中で酸化タングステン系微粒子が凝集しやすくなる。カチオン性ポリマーに覆われることに加えて、酸化タングステン系微粒子が凝集することによって、酸化タングステン系微粒子が本来有する光触媒性能が損なわれてしまう。
【先行技術文献】
【特許文献】
【０００７】
【特許文献１】特開２００４−１０００６０号公報
【特許文献２】特開２００８−１５６７７６号公報
【特許文献３】国際公開２００９／０３１３１７号
【発明の概要】
【発明が解決しようとする課題】
【０００８】
本発明の目的は、繊維表面への酸化タングステン系微粒子の固着状態を改善することによって、酸化タングステン系微粒子が有する光触媒性能を十分に発揮させることを可能にした繊維表面への光触媒粒子の固着方法を提供することにある。
【課題を解決するための手段】
【０００９】
本発明の態様に係る繊維表面への光触媒粒子の固着方法は、水溶性ポリマーおよび水分散性ポリマーから選ばれる少なくとも１種のポリマーを含有する溶液で繊維を処理した後に乾燥させ、前記繊維の表面に前記ポリマーの被膜を形成する工程と、前記ポリマーの被膜を有する繊維を、平均一次粒子径（Ｄ50）が１ｎｍ以上４００ｎｍ以下の範囲の酸化タングステン微粒子および酸化タングステン複合材微粒子から選ばれる少なくとも１種の微粒子（酸化タングステン系微粒子）からなる光触媒粒子を含有する分散液で処理した後に乾燥させ、前記繊維の表面に前記ポリマーの被膜を介して前記光触媒粒子を固着させる工程とを具備することを特徴としている。
【発明の効果】
【００１０】
本発明の態様に係る繊維表面への光触媒粒子の固着方法によれば、ポリマーの被膜が繊維表面と酸化タングステン系微粒子との間に介在するため、平均粒子径が小さい酸化タングステン系微粒子を個々に露出させた状態で繊維表面に固着させることができる。従って、繊維表面に固着された状態で酸化タングステン系微粒子が本来有する光触媒性能を十分に発揮させることが可能となる。
【図面の簡単な説明】
【００１１】
【図１】実施例１においてポリマー含有溶液で処理した繊維の断面を拡大して示すＳＥＭ写真である。
【図２】実施例１において酸化タングステン系微粒子の分散液で処理した繊維の断面を拡大して示すＴＥＭ写真である。
【発明を実施するための形態】
【００１２】
以下、本発明を実施するための形態について説明する。この実施形態による繊維表面への光触媒粒子の固着方法は、水溶性ポリマーおよび水分散性ポリマーから選ばれる少なくとも１種のポリマーを含有する溶液で繊維を処理した後に乾燥させ、繊維の表面にポリマーの被膜を形成する工程（以下、ポリマー被膜の形成工程という）と、ポリマーの被膜を有する繊維を、平均一次粒子径（Ｄ50）が１ｎｍ以上４００ｎｍ以下の範囲の酸化タングステン微粒子および酸化タングステン複合材微粒子から選ばれる少なくとも１種の微粒子（酸化タングステン系微粒子）からなる光触媒粒子を含有する分散液で処理した後に乾燥させ、繊維表面にポリマーの被膜を介して光触媒粒子を固着させる工程（以下、光触媒粒子の固着工程という）とを具備している。
【００１３】
この実施形態による光触媒粒子の固着方法においては、まず水溶性ポリマーおよび水分散性ポリマーから選ばれる少なくとも１種のポリマーを含有する溶液を用いて、繊維の表面にポリマー被膜を形成する。この後、ポリマー含有溶液とは別に調製された酸化タングステン系微粒子の分散液を用いて、繊維表面にポリマー被膜を介して酸化タングステン系微粒子（光触媒粒子）を固着させる。このような二段階処理を適用することによって、酸化タングステン系微粒子を繊維表面に良好な状態で固着させることができる。
【００１４】
すなわち、ポリマー含有溶液と酸化タングステン系微粒子の分散液とを個別に調製して用いているため、酸化タングステン系微粒子の溶液中での凝集等を抑制することができる。従って、酸化タングステン系微粒子のナノオーダーの平均一次粒子径（大きな比表面積）に基づく光触媒性能が損なわれることはない。また、ポリマー被膜が繊維や酸化タングステン系微粒子の形状に追従し、繊維や酸化タングステン系微粒子と広い面積で接触するため、酸化タングステン系微粒子を繊維に強固に固着させることができる。
【００１５】
酸化タングステン系微粒子は繊維表面に形成されたポリマー被膜上に固着されるため、酸化タングステン系微粒子の表面はポリマーで覆わることがなく、またポリマー被膜中への埋没も抑制される。すなわち、酸化タングステン系微粒子の表面を露出させた状態で繊維表面に固着させることができる。光触媒粒子の反応は粒子表面で起こるため、光触媒反応に基づいて分解する物質を光触媒粒子の表面に到達させる必要がある。このような点に対して、この実施形態では酸化タングステン系微粒子の表面を露出させた状態で繊維表面に固着させているため、ナノオーダーの平均一次粒子径に基づく酸化タングステン系微粒子の光触媒性能を十分に発揮させることができる。各工程について以下に詳述する。
【００１６】
［ポリマー被膜の形成工程］
ポリマー被膜の形成工程においては、まず水溶性ポリマーおよび水分散性ポリマーから選ばれる少なくとも１種のポリマーを含有する溶液を調製する。溶媒としては水が用いられる。ポリマーとしては、例えば下記の式（１）で表される２−メタクリルオキシエチルホスホリルコリン（ＭＰＣ）化合物１０〜９０ｍｏｌ％と、下記の式（２）で表されるカチオン性ビニル化合物９０〜１０ｍｏｌ％とからなる単量体組成物を重合してなるカチオン性ポリマー（ＭＰＣ含有カチオン性ポリマー）が用いられる。
【化１】
0005441255.tif 000002
【化２】
0005441255.tif 000003
【００１７】
ＭＰＣ含有カチオン性ポリマーはプラスの電位を持つため、一般的に水溶液中でマイナスの電位を有する繊維の表面に静電相互作用等に基づいて吸着される。従って、繊維表面にポリマー被膜（ＭＰＣ含有カチオン性ポリマー被膜）が均一にかつ強固に形成される。酸化タングステン系微粒子は液中でゼータ電位がマイナスとなるため、静電相互作用等に基づいてポリマー被膜の表面に強固に固着される。すなわち、繊維と酸化タングステン系微粒子との間にＭＰＣ含有カチオン性ポリマー被膜を介在させることで、繊維とポリマー被膜との間およびポリマー被膜と酸化タングステン系微粒子との間に強い静電引力が働くため、繊維表面に酸化タングステン系微粒子を強固に固着させることが可能となる。
【００１８】
さらに、ＭＰＣ含有カチオン性ポリマーが繊維に吸着すると、繊維に保湿性が付与されることが知られている。ここで、酸化タングステン系微粒子からなる光触媒粒子の反応は水を存在させることで促進される。繊維表面にＭＰＣ含有カチオン性ポリマー被膜を形成して保湿性を付与した場合、酸化タングステン系微粒子の周囲に水分子が多数存在することになる。これによって、酸化タングステン系微粒子による光触媒反応が活性化され、酸化タングステン系微粒子が有する光触媒性能を十分に発揮させることが可能となる。
【００１９】
ＭＰＣ含有カチオン性ポリマーは、ＭＰＣ化合物１０〜９０ｍｏｌ％とカチオン性ビニル化合物９０〜１０ｍｏｌ％とからなる単量体組成物を重合することにより得られる。ＭＰＣ化合物の比率が１０ｍｏｌ％未満であると、ＭＰＣ化合物による繊維への保湿性の付与効果が不十分となる。また、ＭＰＣ化合物の比率が９０ｍｏｌ％を超えると、カチオン性ビニル化合物に基づくカチオン性が不足し、繊維や酸化タングステン系微粒子との間の静電相互作用に基づく固着力が低下する。ＭＰＣ化合物の比率は２０〜８５ｍｏｌ％の範囲、さらには４０〜８０ｍｏｌ％の範囲とすることがより好ましい。
【００２０】
ＭＰＣ含有カチオン性ポリマーは重量平均分子量が１万以上１００万以下の範囲であることが好ましい。ＭＰＣ含有カチオン性ポリマーの重量平均分子量が１万未満であるとポリマー１分子内のカチオン性ユニットが不足し、繊維とポリマー被膜間およびポリマー被膜と酸化タングステン系微粒子間の静電引力が弱くなるため、酸化タングステン系微粒子の固着力が低下する。一方、重量平均分子量が１００万を超えるとポリマー溶液の粘度が高くなりすぎて取扱い性が低下し、また繊維をポリマー溶液で処理した際に繊維表面に過剰のポリマーが付着し、均一で強固なポリマー被膜が得られにくくなる。
【００２１】
ＭＰＣ含有カチオン性ポリマーの具体例としては、下記の式（３）で表されるポリマーが挙げられる。下記の式（３）で表されるＭＰＣ含有カチオン性ポリマーは、特に繊維や酸化タングステン系微粒子との固着効果や繊維への保湿力の付与効果に優れている。
【化３】
0005441255.tif 000004
【００２２】
ポリマー被膜の形成工程においては、まず上述したようなＭＰＣ含有カチオン性ポリマーの水溶液で繊維を処理する。ポリマー水溶液による繊維の処理方法は、特に限定されるものではなく、繊維表面にポリマー水溶液を付着させることが可能な各種の塗装方法、例えば浸漬塗装、スプレー塗装、ローラ塗装（グラビア塗装等）、刷毛塗り等を適用することができる。水溶液の濃度は処理繊維の状態や繊維表面に形成するポリマー被膜の厚さ等に基づいて適宜に設定され、例えばＭＰＣ含有カチオン性ポリマーの濃度が０．００１〜１０質量％の範囲となるように調製される。
【００２３】
処理する繊維の素材は特に限定されるものではなく、木綿、麻、絹、羊毛、コラーゲン繊維等の天然繊維、アクリル、レーヨン、ナイロン、ビニロン、ポリエステル、ポリプロピレン、ポリ塩化ビニル、ポリエチレン、ポリフェニレンイソフタルアミド、アラミド、ポリアリレート等の合成繊維、これらの混防繊維、主としてセルロース繊維から構成される紙類等が挙げられる。繊維の形態も特に限定されるものではなく、糸、紐、縄、綿、織布、不織布等のいずれであってもよい。
【００２４】
次に、ポリマー水溶液で処理した繊維を乾燥させることによって、繊維表面にポリマー被膜（ＭＰＣ含有カチオン性ポリマー被膜）を形成する。また、ポリマー水溶液で処理した繊維を水洗し、繊維表面に付着したＭＰＣ含有カチオン性ポリマーの量を調整した後に乾燥させてもよい。ＭＰＣ含有カチオン性ポリマーを付着させた繊維は、例えば８０〜１８０℃の範囲の温度で乾燥させる。乾燥温度が８０℃未満であると、ＭＰＣ含有カチオン性ポリマーの吸湿性のために繊維の乾燥が不十分となり、被膜の形成性が低下する。乾燥温度が１８０℃を超えるとＭＰＣ含有カチオン性ポリマーが分解するおそれがある。
【００２５】
［光触媒粒子の固着工程］
光触媒粒子の固着工程においては、まず酸化タングステン微粒子および酸化タングステン複合材微粒子から選ばれる少なくとも１種の微粒子（酸化タングステン系微粒子）からなる光触媒粒子を含有する分散液を調製する。分散媒としては水が用いられ、酸化タングステン系微粒子の水系分散液が調製される。酸化タングステン系微粒子は１〜４００ｎｍの範囲の平均一次粒子径（Ｄ50）を有する。このような酸化タングステン系微粒子は水中で良好な分散性を示し、安定な水系分散液を得ることができる。
【００２６】
水系分散液は酸化タングステン微粒子を水に分散させたものに限らず、酸化タングステン複合材微粒子を水に分散させたものであってもよい。酸化タングステン複合材とは、主成分としての酸化タングステンに、遷移金属元素や他の金属元素を含有させたものである。遷移金属元素とは原子番号２１〜２９、３９〜４７、５７〜７９、８９〜１０９の元素である。酸化タングステン複合材はＴｉ、Ｚｒ、Ｍｎ、Ｆｅ、Ｐｄ、Ｐｔ、Ｃｕ、Ａｇ、ＡｌおよびＣｅから選ばれる少なくとも１種の金属元素を含むことが好ましい。
【００２７】
酸化タングステン複合材における金属元素の含有量は０．００１〜５０質量％の範囲とすることが好ましい。金属元素の含有量が５０質量％を超えると、酸化タングステン微粒子が有する特性が低下するおそれがある。金属元素の含有量は１０質量％以下であることがより好ましい。金属元素の含有量の下限値は特に限定されるものではないが、その含有量は０．００１質量％以上、さらに０．０１質量％以上とすることが好ましい。水系分散液の分散性を低下させないようにする上で、金属元素の含有量や形態はｐＨやゼータ電位に大きな変化を及ぼさないように調整することが好ましい。このような点を考慮すると、金属元素の含有量は２質量％以下とすることが好ましい。
【００２８】
水系分散液に用いられる酸化タングステン複合材において、金属元素は各種の形態で存在させることができる。酸化タングステン複合材は、金属元素の単体、金属元素を含む化合物（酸化物を含む化合物）、酸化タングステンとの複合化合物等の形態として、金属元素を含むことができる。酸化タングステン複合材に含まれる金属元素は、それ自体が他の元素と化合物を形成していてもよい。金属元素の典型的な形態としては酸化物が挙げられる。金属元素は単体、化合物、複合化合物等の形態で、例えば酸化タングステン粉末と混合される。金属元素は酸化タングステンに担持されていてもよい。
【００２９】
酸化タングステンと金属元素（具体的にはＴｉ、Ｚｒ、Ｍｎ、Ｆｅ、Ｐｄ、Ｐｔ、Ｃｕ、Ａｇ、Ａｌ、Ｃｅ等から選ばれる少なくとも１種の元素の単体、化合物、複合化合物）との複合方法は特に限定されるものではなく、粉末同士を混合する混合法、含浸法、担持法等の種々の複合法を適用することが可能である。含浸法では塩化銅水溶液や硫酸銅水溶液、塩化鉄水溶液、塩化銀水溶液、塩化白金酸水溶液、塩化パラジウム水溶液等が用いられ、各金属元素を酸化タングステンと複合させることができる。さらに、酸化チタンゾルやアルミナゾル等の酸化物ゾルを用いて、酸化タングステンと金属元素（酸化物）とを複合させてもよい。これら以外にも各種の複合方法の適用が可能である。
【００３０】
酸化タングステン系微粒子の平均一次粒子径は１〜４００ｎｍの範囲とする。平均一次粒子径（Ｄ50）は分散前の粒子、または分散液を乾燥させた粒子をＳＥＭやＴＥＭ等で評価し、写真の画像解析からｎが５０個以上の粒子の体積基準の積算径における平均粒子径（Ｄ50）に基づいて求める。酸化タングステン系微粒子からなる光触媒粒子の性能は、一般に比表面積が大きく、粒子径が小さい方が高くなる。酸化タングステン系微粒子の平均一次粒子径が４００ｎｍを超えると光触媒性能が低下すると共に、水系分散液の安定性等が低下しやすくなる。酸化タングステン系微粒子の平均一次粒子径が１ｎｍ未満の場合には粉末としての取扱い性が劣り、それを用いた分散液の実用性が低下する。
【００３１】
酸化タングステン系微粒子の水系分散液は、分散媒として水のみを用いて調製することが好ましく、アルコール等の有機系分散媒は併用しないことが好ましい。水系分散液における酸化タングステン系微粒子の濃度は酸化タングステン系微粒子の付着量等に基づいて適宜に設定され、例えば酸化タングステン系微粒子の濃度が０．１〜４０質量％の範囲となるように調製される。水系分散媒は、アルキルシリケート、ハロゲン化ケイ素、これらの部分加水分解物等の加水分解性ケイ素化合物、ポリシロキサン化合物とその重縮合物、シリカ、コロイダルシリカ、水ガラス、ケイ素化合物、リン酸亜鉛のようなリン酸塩、酸化亜鉛のような金属酸化物等の無機バインダを含んでいてもよい。
【００３２】
酸化タングステン系微粒子の水系分散液のｐＨは２〜６．５の範囲とすることが好ましい。水系分散液のｐＨが２〜６．５の範囲において、酸化タングステン系微粒子のゼータ電位がマイナスとなるため、優れた分散状態や固着状態を実現することができる。酸化タングステン系微粒子の水系分散液のｐＨが２より小さいと、ゼータ電位が零に近づいて分散性が低下する。水系分散液のｐＨが６．５より大きいとアルカリ側に近づくため、酸化タングステンが溶解しやすくなる。水系分散液のｐＨを調整するために、必要に応じて塩酸、硫酸、テトラメチルアンモニウムハイドロオキサイド（ＴＭＡＨ）、アンモニア、水酸化ナトリウム等の酸やアルカリ水溶液を添加してもよい。
【００３３】
水系分散液を用いて繊維表面に酸化タングステン系微粒子を固着させるにあたって、酸化タングステン系微粒子の固着状態の均一化や固着力の向上等を図る上で、水系分散媒中に含まれる酸化タングステン系微粒子の凝集粒子をできるだけ解砕し、粒度分布におけるＤ90径を小さくすることが好ましい。酸化タングステン系微粒子の凝集粒子の解砕は、各種公知の装置を使用して実施することができる。なお、酸化タングステン系微粒子（粉末）の製造方法は特に限定されるものではなく、液相法や固相法等の各種公知の方法で作製した酸化タングステン系微粒子を使用することができる。
【００３４】
光触媒粒子の固着工程においては、まず上述したような酸化タングステン系微粒子の水系分散液で、表面にポリマー被膜（ＭＰＣ含有カチオン性ポリマー被膜）が形成された繊維を処理する。酸化タングステン系微粒子の水系分散液による繊維の処理方法は、特に限定されるものではなく、繊維表面に酸化タングステン系微粒子の水系分散液を付着させることが可能な各種の塗装方法、例えば浸漬塗装、スプレー塗装、ローラ塗装（グラビア塗装等）、刷毛塗り等を適用することができる。
【００３５】
次に、水系分散液で処理した繊維を乾燥させることによって、繊維表面に酸化タングステン系微粒子を固着させる。また、水系分散液で処理した繊維を水洗し、繊維表面に付着した酸化タングステン系微粒子の量を調整した後に乾燥させてもよい。酸化タングステン系微粒子を付着させた繊維の乾燥温度は特に限定されるものではなく、分散液中の水を効率よく乾燥させることができる温度であればよい。
【００３６】
上述した光触媒粒子の固着工程においては、酸化タングステン系微粒子の分散液をＭＰＣ含有カチオン性ポリマー含有溶液とは別に調製していると共に、酸化タングステン系微粒子の分散液による処理（光触媒粒子の固着工程）をＭＰＣ含有カチオン性ポリマー含有溶液による処理（ポリマー被膜の形成工程）とは別工程で実施しているため、酸化タングステン系微粒子が水溶液中で凝集したり、また分離することがない。従って、酸化タングステン系微粒子の特性を十分に発揮させることが可能となる。
【００３７】
また、酸化タングステン系微粒子は酸性液中でゼータ電位がマイナスとなるため、繊維表面に形成されたＭＰＣ含有カチオン性ポリマー被膜に静電相互作用等で吸着される。従って、繊維表面に酸化タングステン系微粒子を均一にかつ強固に固着することができると共に、酸化タングステン系微粒子がポリマーで覆われたり、またポリマー被膜中に埋没することを防止できる。すなわち、酸化タングステン系微粒子を露出させた状態で繊維表面により強固にかつ均一に固着させることが可能となる。従って、酸化タングステン系微粒子の微細な平均一次粒子径に基づく光触媒性能を十分に得ることが可能となる。
【００３８】
酸化タングステン系微粒子はＭＰＣ含有カチオン性ポリマー被膜を介して繊維表面に強固に固着されるため、繊維の洗濯後等においても酸化タングステン系微粒子による光触媒性能を得ることができる。さらに、酸化タングステン系微粒子の繊維表面に対する固着力をより一層強固にし、耐洗濯性等を向上させる上で、酸化タングステン系微粒子を固着させた繊維に加熱圧着処理を施すことも有効である。繊維の加熱圧着処理は、例えば６０〜１２０℃の温度で繊維に０．１〜５０ｋＰａの圧力を加えて実施することが好ましい。
【００３９】
この実施形態で使用する酸化タングステン系微粒子は光触媒性能を有するため、繊維に防汚性、抗菌・除菌性、抗カビ性、抗ウイルス性、消臭性等を付与することができる。特に、酸化タングステン系微粒子は可視光の照射下で揮発性有機化合物（ＶＯＣ）等の有機物の分解性、抗菌性、抗カビ性、抗ウイルス性等を示し、さらに低照度下においても高活性を示す。従って、通常の屋内環境、さらには光があたりにくい場所や低照度の場所でも、優れた光触媒性能を得ることができる。また、ＭＰＣ含有カチオン性ポリマーは保湿性を有し、酸化タングステン系微粒子の光触媒活性の向上に寄与するため、光触媒反応に基づく各種性能をより一層高めることが可能となる。
【実施例】
【００４０】
次に、本発明の具体的な実施例およびその評価結果について述べる。
【００４１】
（ＭＰＣ含有カチオン性ポリマーの合成例）
２−メタクリルオキシエチルホスホリルコリン（ＭＰＣ）１４．９ｇと２−ヒドロキシ−３−メタクリルオキシプロピルトリメチルアンモニウムクロライド（ＱＡ）５．１３ｇ（単量体組成比（モル比）：ＭＰＣ／ＱＡ＝７０／３０）とを８０ｇの水に溶解し、４つ口フラスコに入れて３０分間窒素を吹き込んだ後、２，２′−アゾビス（２−アミジノプロパン）二塩酸塩０．８２ｇを加えて６０℃で８時間重合させた。重合液を３リットルのアセトン中に撹拌しながら滴下し、析出した沈殿をろ過した後、室温で４８時間真空乾燥させることによって、ＭＰＣ含有カチオン性ポリマー粉末１８．９ｇを得た。
【００４２】
得られたＭＰＣ含有カチオン性ポリマーの重量平均分子量を以下のようにして測定した。すなわち、リン酸バッファ（ｐＨ７．４、２０ｍＭ）を溶離液としたゲルパーミエーションクロマトグラフィ（ＧＰＣ）を用いて、ポリエチレングリコール標準、ＵＶ（２１０ｎｍ）および屈折率検出にて重量平均分子量を測定した。その結果、得られたＭＰＣ含有カチオン性ポリマーの重量平均分子量は２５２０００であった。このＭＰＣ含有カチオン性ポリマーを以下の実施例および比較例で使用した。
【００４３】
（実施例１）
処理する繊維として医療用綿ガーゼである１３７０００００（白十字社製、目付３０ｇ／ｍ2）を用意した。このような繊維を以下のようにしてポリマー水溶液および酸化タングステン系微粒子の分散液で処理した。
【００４４】
まず、上記合成例で得たＭＰＣ含有カチオン性ポリマー０．５質量％を水９９．５質量％に溶解して水溶液を調製した。このＭＰＣ含有カチオン性ポリマーの水溶液８０ｇを蓋付き浅底樹脂容器に入れ、上記した繊維を室温で６０分間浸漬した。繊維を容器から取り出して軽く水洗した後、１０５℃で６０分間乾燥させた。
【００４５】
ポリマー水溶液で処理した繊維の切断面をＳＥＭ（走査型電子顕微鏡）で観察した結果を図１に示す。繊維表面のポリマー被膜の厚さは１００〜３００ｎｍ程度であった。また、ＭＰＣ含有カチオン性ポリマーによる繊維表面の被覆度を評価するために、ＸＰＳ（Ｘ線光電子分光器）を用いて、Ｐ2pスペクトルのピーク面積とＣ1sスペクトルのピーク面積とから算出したＰ／Ｃ値（Ｐは試料表面のリン原子量を、Ｃは試料表面の炭素原子量を表す）を求めた。その結果を表１に示す。
【００４６】
次に、平均一次粒子径（Ｄ50）が２０ｎｍの酸化タングステン微粒子１０質量％を水９０質量％に分散させて水系分散液を調製した。水系分散液のｐＨは４．０であった。この酸化タングステン微粒子の水系分散液８０ｇを蓋付き浅底樹脂容器に入れ、ポリマー水溶液で処理した繊維を室温で６０分間浸漬した。繊維を容器から取り出して軽く水洗した後、１０５℃で６０分間乾燥させた。乾燥後の繊維を広げて１００ｍｍ角のガラス板で挟み、４ｋＰａの荷重を加えながら１０５℃×５分の条件で加熱圧着処理を行った。
【００４７】
酸化タングステン微粒子の水系分散液で処理し、さらに加熱圧着処理を行った繊維の切断面をＴＥＭ（透過型電子顕微鏡）で観察した。その結果を図２に示す。図２から明らかなように、酸化タングステン微粒子が繊維表面にポリマー被膜を介して固着していることが分かる。酸化タングステン微粒子は凝集等しておらず、良好な分布状態で固着していると共に、その表面は露出していることが確認された。
【００４８】
また、繊維に対する酸化タングステン微粒子の固着量を、酸化タングステン微粒子の水系分散液で処理した前後の繊維の質量変化により測定した。また、酸化タングステン微粒子による繊維表面の被覆度を評価するために、ＸＰＳ（Ｘ線光電子分光器）を用いて、Ｗ4fスペクトルのピーク面積とＣ1sスペクトルのピーク面積とから算出したＷ／Ｃ値（Ｗは試料表面のタングステン原子量を、Ｃは試料表面の炭素原子量を表す）を求めた。それらの結果を表１に示す。
【００４９】
次に、処理後の繊維について以下に示す方法で水洗い試験を実施した。すなわち、水１５０ミリリットルおよび撹拌子が入れられたビーカーに処理後の繊維を投入し、室温で１０分間撹拌した。この後、繊維を取り出して１０５℃で６０分間乾燥させた。水洗い試験後の繊維について、酸化タングステン微粒子の固着量とＷ／Ｃ値とを測定した。それらの結果を表１に示す。なお、以下の各例における水洗い試験も同様にして実施した。
【００５０】
（実施例２）
酸化タングステン微粒子の水系分散液による処理後に加熱圧着処理を実施しない以外は、実施例１と同様にして、繊維（綿ガーゼ）にＭＰＣ含有カチオン性ポリマー水溶液による処理と酸化タングステン微粒子の水系分散液による処理とを実施した。繊維のポリマー処理後のＰ／Ｃ値、酸化タングステン処理後の酸化タングステン微粒子の固着量およびＷ／Ｃ値、さらに水洗い試験後の繊維の酸化タングステン微粒子の固着量およびＷ／Ｃ値を実施例１と同様にして測定した。その結果を表１に示す。
【００５１】
（実施例３）
処理する繊維としてポリプロピレン不織布・ＲＮ２０２０（出光ユニテック社製、目付２０ｇ／ｍ2）を用意した。この繊維を１０分間ＵＶオゾン処理した後、実施例１と同様にして、ＭＰＣ含有カチオン性ポリマー水溶液による処理、酸化タングステン微粒子の水系分散液による処理、加熱圧着処理を実施した。繊維のポリマー処理後のＰ／Ｃ値、酸化タングステン処理後の酸化タングステン微粒子の固着量およびＷ／Ｃ値、さらに水洗い試験後の繊維の酸化タングステン微粒子の固着量およびＷ／Ｃ値を実施例１と同様にして測定した。その結果を表１に示す。
【００５２】
（実施例４）
酸化タングステン微粒子による処理後に加熱圧着処理を実施しない以外は、実施例３と同様にして、繊維（ポリプロピレン不織布）にＭＰＣ含有カチオン性ポリマー水溶液による処理と酸化タングステン微粒子の水系分散液による処理とを実施した。繊維のポリマー処理後のＰ／Ｃ値、酸化タングステン処理後の酸化タングステン微粒子の固着量およびＷ／Ｃ値、さらに水洗い試験後の繊維の酸化タングステン微粒子の固着量およびＷ／Ｃ値を実施例１と同様にして測定した。その結果を表１に示す。
【００５３】
（比較例１）
ＭＰＣ含有カチオン性ポリマー水溶液による処理を実施しない以外は、実施例１と同様にして、繊維（綿ガーゼ）に酸化タングステン微粒子の水系分散液による処理と加熱圧着処理とを実施した。このようにして得た繊維の酸化タングステン処理後の酸化タングステン微粒子の固着量およびＷ／Ｃ値、さらに水洗い試験後の繊維の酸化タングステン微粒子の固着量およびＷ／Ｃ値を表１に示す。
【００５４】
（比較例２）
ＭＰＣ含有カチオン性ポリマー水溶液による処理を実施しない以外は、実施例１と同様にして、繊維（ポリプロピレン不織布）に酸化タングステン微粒子の水系分散液による処理と加熱圧着処理とを実施した。このようにして得た繊維の酸化タングステン処理後の酸化タングステン微粒子の固着量およびＷ／Ｃ値、さらに水洗い試験後の繊維の酸化タングステン微粒子の固着量およびＷ／Ｃ値を表１に示す。
【００５５】
【表１】
0005441255.tif 000005
【００５６】
表１から明らかなように、各実施例で処理した繊維は酸化タングステン微粒子の固着量や固着状態に優れ、また水洗い試験後においても良好な状態が維持されていることが分かる。これに対して、酸化タングステン微粒子の分散液のみで処理した各比較例では、処理後に酸化タングステン微粒子の付着が認められるものの、水洗い試験後には酸化タングステン微粒子の付着量が大幅に低下した。このことから、分散液による処理のみでは酸化タングステン微粒子の強固な固着状態を得ることはできないことが分かる。
【００５７】
さらに、各例の水洗い試験後の繊維について、可視光（白色蛍光灯を使用し、紫外線カットフィルタで３８０ｎｍ未満の波長をカット、照度１０００ｌｘおよび６０００ｌｘ）の照射下における光触媒性能を評価した。光触媒性能は、ガス分解性能としてアセトアルデヒドガスの分解率を測定することにより評価した。また、抗菌性能を黄色ブドウ球菌および肺炎桿菌を用いて評価した。その結果、各実施例の繊維はいずれも高いガス分解性能および抗菌性能を示したのに対して、各比較例による繊維は十分な光触媒性能を有していないことが確認された。
【図１】
0005441255.tif 000009
【図２】
0005441255.tif 000010